FR 2043533 A1 19710219 FR 7017203 A 19700512 La - - - La présente invention concerne des disques de phonographe en polyester thermoplastique de l'acide terèphtalique, notamment en poly tdrèphtalate de glycol. Du brevet d'invention américain No. 2.649.622, on connaît le moulage de disques en polyester thermoplastique cristallisable tel que le polytérèphtalate de glycol. En ce cas, on part de polyester amorphe solide qui, par compression a haute pression et a des températures supérieures a 1200C, se plastifie dans le moule et se solidifie de nouveau par cristal lisation. De manibre surprenante, il a été trouvé maintenant qutil est tout a fait superflu et pour differentes raisons indérisable de faire les disques en polyester cristallisé. Or les disques de phonographe selon la présente invention se caracterisent en ce que le polyester est å peu pres entièrement amorphe. Comparés aux disques en polyester cristallin, ceux en polyester amorphe ont une qualite de son aussi bonne, sont moins fragiles et ont, par leur transparence, des possibilités beaucoup meilleures quant a la coloration. Ce qui importe beaucoup en outre c'est la fabrication considé rablement plus rapide et moins coûteuse des disques en polyester amorphe. Le chauffage du moule est superflu voire inderisable et des cycles de moulage de 15 secondes et moins sont réalisableso Au point de vue économique -cela signifie que, contrairement aux disques en polyester cristallisé, ces disques en polyester amorphe constituent une alternative interessante pour les disques usuels en copolymere de chlorure de vinyle et d'acétate de style. Les techniques usuelles pour le moulage de disques en copolymère de chlorure de vinyle et d'acétate de vinyle sont le moulage par compressif le moulage par injection ou une combinaison des deux(moulage par injection compression). En ces cas, on utilise des moules qui, dans'chaque cycle de moulage, sont chauffés a 1500C ou davantage, puis refroidis. Cela nécessite 11 emploi d'échangeurs de chaleur et les cycles, surtout pour les disques assez grands (30 cm), ont en general une durée de 35 secondes ou davantage. A la fabrication de disques de polyester amorphe se prête surtout le moulage par injection ou par injection-compression. Les cycles de moulage dans les moules-non chauffes, y compris l'injection et le démoulage, ont en général une durée d'environ 15 secondes pour les disques assez grands et de 10 secondes ou moins pour les disques moins grands. L'utilisation du copolymère de chlorure de vinyle et d'acétate de vinyle dans des moules non chauffés se trouve être pratiquement im possible à cause des caracteristiques de plasticité beaucoup plus mauvaises, la viscosité de la masse fondue de copolymère de chlorure de vinyle et d'acétate de vinyle étant comprise en général entre 10.000 et 15.000 poises. Seul le moulage par injection-compression de disques assez petits(17 cm) semble realisable, mais il demande une duree de cycle d'au moins 17 secondes à une température du moule de 40 C. La viscosité de la masse fondue de polytérèphtalate de glycol, qui est d'environ 800-1000 poises, permet des durées de cycle de 10 secondes à une tempevrature du moule de 200C. Outre le procédé de moulage moins coûteux des disques en polyester amorphe, ceux-ci ont, par rapport aux disques en copolymère de chlorure de vinyle et d'acétate de vinyle, des avantages importants au point de vue de la qualité. Comme tels peuvent être signales la température de déformation d'environ 10-15 C plus élevée ("Vicat"), une meilleure qualité du son, un meilleur maintien de la qualité, l'absence presque totale de défauts de moulage, une résistance sensiblement plus levée à l'usure et moins de déformation permanente après sollicitation à des températures modérément élevées ("creep deflection å 100 Ft)o De plus, l'emploi des additifs usuels et souvent indispensables, tels que des stabilisants, charges, etc., qui, en général, exercent une influence désavantageuse sur la qualité du son, n'est pas nécessaire en principe. Les disques de phonographe selon la présente invention sont faits de préférence de polytérèphtalate de glycol amorphe, mais d'autres polyesters aussi de l'acide terephtalique sont utilisables en principe, pa exemple des polyesters de l'acide térèphtalique et de diols autres que l'éthylène-glycol ou d'un mélange de ceux-ci, ainsi que des copolyesters contenant jusqu'à 10% au maximum d'autres corps acides tels que l'acide isophtalique ou un acide dicarboxylioue aliphatique Une teneur relativement élevée en diéthylène-glycol (par exemple de 3 à 5 mol %o > se trouve avoir une influence favorable sur les-caractéristiques de plasticité de la masse fondue de polyester. L'addition d'une faible quantité d'un autre polymère miscible au polyesterest admissible pourvu que la qualité du disque nssen éprouve pas d'influence nuisible. Il convient de signaler encore que par le terme polyester amorphe" tel que pratiqué dans la prdsente description est à comprendre un polyester ne contenant pas ou guere ou, du moins, pas plus de 5% de polymère cristallin. Un tel polyester est incolore et transparent et de ce fait seul il confère déjà au disque un aspect spécial et attrayant. En outre, il se pressente ainsi d'excellentes possibilités de coloration,parmi lesquelles notamment l'emploi de colorants solubles dans le polymère est intéressant. R E V E N D I C A T I O N S 1. Disque de phonographe en polyester thermoplastique de l'acide térèptalique, notamment en polytérèphtalate de glycol, caractérisé en ce que le polyester est à peu près entièrement amorphe.